(57)【要約】  本発明は、ゴム、プラスチック及び／又は接着剤システムとしての、分子状に分散されたトリフェニルホスフィンを含有する水素化カルボキシル化ニトリルブタジエンゴム（ＨＸＮＢＲ）の使用に関する。本発明はまた、分子状に分散されたトリフェニルホスフィンを含有するＨＸＮＢＲ並びにゴム、プラスチック及び／又は接着剤システムから得ることができる製品、分子状に分散されたトリフェニルホスフィンとその他の非分子状に分散された活性化剤とを含有するＨＸＮＢＲを含む組成物、これらの組成物の製造方法、並びに、ゴム、プラスチック及び／又は接着剤システムのための弾性化剤としての、分子状に分散されたトリフェニルホスフィンを含有するＨＸＮＢＲの使用にも関する。【特許請求の範囲】
【請求項１】
エラストマー、プラスチック、及び／又は接着剤システムのための架橋剤としての、トリフェニルホスフィンが分子状に分散されている水素化カルボキシル化ニトリルブタジエンゴム（ＨＸＮＢＲ）の使用。
【請求項２】
前記ＨＸＮＢＲゴム中に、分子状に分散されたトリフェニルホスフィンが０．１〜１０重量％含まれている、請求項１記載の使用。
【請求項３】
前記ＨＸＮＢＲが、非分子状に分散された活性化剤をさらに含む、請求項１又は２に記載の使用。
【請求項４】
前記の架橋されるエラストマー、プラスチック、及び／又は接着剤システムが、ポリウレタン、ポリウレア、ポリエステル、ポリアミド、ポリメタクリレート、ポリエポキシド、ポリエピクロルヒドリン；二官能又は多官能のエポキシド、チイラン(thiirane)、イソシアネート、又はカルボジイミドと、二官能又は多官能のアミン、アルコール、又はホルムアルデヒド−フェノール樹脂とから製造される製品；ラジカル発生剤によって架橋されるゴム、並びにイオン架橋性混合物からなる群から選択される、請求項１〜３のいずれか一項に記載の使用。
【請求項５】
トリフェニルホスフィンが分子状に分散されている水素化カルボキシル化ニトリルブタジエンゴム（ＨＸＮＢＲ）と、エラストマー、プラスチック、及び／又は接着剤システムとを一緒に混合することによって得られる製品。
【請求項６】
前記ＨＸＮＢＲゴムが追加の非分子状に分散された活性化剤をさらに含む、請求項５記載の製品。
【請求項７】
ａ）トリフェニルホスフィンが分子状に分散されている水素化カルボキシル化ニトリルブタジエンゴム（ＨＸＮＢＲ）と、
ｂ）非分子状に分散されている活性化剤、
とを含む組成物。
【請求項８】
前記組成物中に、１０〜９９．９重量％の前記成分ａ）と、０．１〜９０重量％の前記成分ｂ）とを含む、請求項７記載の組成物。
【請求項９】
前記活性化剤が、エタノールアミン、一級もしくは二級脂肪族アミン類又は一級もしくは二級芳香族アミン類、有機リン化合物、酸触媒、及びこれらの化合物の混合物、からなる群から選択される、請求項７又は８に記載の組成物。
【請求項１０】
０．１〜１０重量％の分子状に分散されたトリフェニルホスフィンが前記ＨＸＮＢＲゴム中に含まれる、請求項７〜９のいずれか一項に記載の組成物。
【請求項１１】
有機溶媒、安定剤、乳化剤、水、可塑剤、加工助剤、及びフィラーからなる群から選択される、さらなる添加剤が０〜９０重量％含まれる、請求項７〜１０のいずれか一項に記載の組成物。
【請求項１２】
以下のステップ：
ａ）分子状に分散されたトリフェニルホスフィンを含み且つ乳化重合によって製造されるＸＮＢＲゴムを水素化することによって製造されるＨＸＮＢＲゴムを準備すること、
ｂ）前記ＨＸＮＢＲゴムをさらなる活性化剤と混合すること、
を含む、請求項７〜１１のいずれか一項に記載の組成物の製造方法。
【請求項１３】
エラストマー、プラスチック、及び／又は接着剤システムのための弾性化剤としての、分子状に分散されたトリフェニルホスフィンを有するＨＸＮＢＲゴムの使用。
【請求項１４】
前記ＨＸＮＢＲゴムが非分子状に分散された活性化剤をさらに含む、請求項１３記載の使用。
【発明の詳細な説明】
【技術分野】
【０００１】
本発明は、エラストマー、プラスチック、及び／又は接着剤システムのための架橋剤として、分子状に分散されたトリフェニルホスフィンを含む水素化（hydrogenated）カルボキシル化ニトリルブタジエンゴム（ＨＸＮＢＲ）を使用すること；分子状に分散されたトリフェニルホスフィンを有するＨＸＮＢＲと、エラストマー、プラスチック及び／又は接着剤システムとから得られる製品；分子状に分散されたトリフェニルホスフィンと、非分子状に分散された活性化剤とを有するＨＸＮＢＲを含む組成物；前記組成物の製造方法；並びに、エラストマー、プラスチック、及び／又は接着剤システムのための弾性化剤としての、分子状に分散されたトリフェニルホスフィンを有するＨＸＮＢＲの使用、に関する。
【背景技術】
【０００２】
エラストマー、プラスチック、及び／又は接着剤システムなどの全く異なる媒質中で架橋剤として利用可能であり、しかも場合によってはこれらの媒質中で弾性化剤としても同時に用いられうる組成物及び／又は物質が大いに必要とされている。
【０００３】
エラストマー、プラスチック、又は接着剤システムのいずれかの中で一つの使用のために用いられうる様々な物質又は組成物は、それぞれ、「the Handbook of Adhesives and Sealants (1999) 700頁、Petrie, Edward M.」並びに「the Handbook of Adhesives and Sealants、Muller, B.編、初版、E. M. Petrie、Materials and Corrosion (2000), 51(7), 525」に記載されている。
【０００４】
たとえば、無水マレイン酸がグラフトされたＥＰＭ及びＥＰＤＭ誘導体が、少量での弾性化接着添加剤として開示されている。
【０００５】
例えば、ポリアミド、ポリエステル、レーヨン、（亜鉛メッキした）スチール、及びアルミニウムから調製された強化材料に対するエラストマーの接着特性を改善するために、エラストマー混合物／接着剤混合物中にカルボキシル化ニトリルゴムを利用することも同様に記載されている。
【０００６】
さらに、架橋剤としてのカルボキシル化ニトリルゴム又はマレイン酸無水物がグラフトされたＥＰＭとエポキシ化天然ゴムとの共加硫が開示されている。
【０００７】
ＰＳＡ（pressure-sensitive adhesives：感圧接着剤）のためのカップリング剤として、アクリル酸又はメタクリル酸と、アクリル又はメタクリル酸エステルとのコポリマーを用いることが従来技術に記載されている。
【０００８】
金属と金属との結合のための添加剤として、カルボキシル化ニトリルゴムを基にしたカルボキシル化ポリマーを利用することも同様に既に公知である。
【０００９】
特に、（粉末）接着剤及び（粉体）塗料として利用するため、接着剤、エポキシ樹脂、並びに熱可塑性樹脂の弾性化及び耐衝撃性改良のために液体カルボキシル化ニトリルゴムを用いることもまた、従来技術に記載されている。
【００１０】
例えば同様に、ＭｇＯと可逆的なイオン架橋を形成することができる能力のために、カルボキシル化ポリマーはコンタクト接着剤として使用でき、本接着剤は高温と低温の両方で初期接着速度の改善をもたらすことが開示されている。
【００１１】
さらに、自己接着性フィルム及び保護フィルムなどのホットメルトとして、カルボキシル基で変性されたポリエチレンを使用することが記載されている。
【非特許文献１】the Handbook of Adhesives and Sealants (1999) 700頁、Petrie, Edward M
【非特許文献１】the Handbook of Adhesives and Sealants、Muller, B編、初版、E. M. Petrie、Materials and Corrosion (2000), 51(7), 525
【発明の開示】
【発明が解決しようとする課題】
【００１２】
トリフェニルホスフィン及び／又はその他のものなどの活性化剤の存在下で、エラストマー、プラスチック、又は接着剤システムをＨＸＮＢＲゴムと直接反応させることによるこのタイプの架橋又は弾性化は従来技術では知られていない。分子状に分散された活性化剤と場合によってはさらなる活性化剤とを含むＨＸＮＢＲゴムを、架橋剤及び／又は弾性化剤として利用することもなおさら知られていない。
【００１３】
したがって、本発明の目的は、必要な場合に、エラストマー、プラスチック、及び／又は接着剤の架橋性活性基及びカップリング活性基との付加及び縮合反応、ならびに過酸化物架橋反応、光化学架橋反応、硫黄架橋反応及びイオン架橋反応を起こさせることができる物質又は組成物を提供することである。
【課題を解決するための手段】
【００１４】
本目的は、エラストマー、プラスチック、及び／又は接着剤システムのための架橋剤として、トリフェニルホスフィンが分子状に分散された水素化カルボキシル化ニトリルブタジエンゴム（ＨＸＮＢＲ）を用いることによって達成される。
【００１５】
ＨＸＮＢＲゴム中に分子状に分散されたトリフェニルホスフィンが０．１〜１０重量％含まれている、分子状に分散されたトリフェニルホスフィンを有するＨＸＮＢＲゴムを架橋剤として使用することが有利である。
【００１６】
分子状に分散されたトリフェニルホスフィンを含むＨＸＮＢＲが、非分子状に分散された活性化剤をさらに含んでいる本発明の使用が有利である。
【００１７】
架橋されるエラストマー、プラスチック、及び／又は接着剤システムが、ポリウレタン、ポリウレア、ポリエステル、ポリアミド、ポリメタクリレート、ポリエポキシド、ポリエピクロルヒドリン；二官能又は多官能エポキシド、チイラン(thiirane)、イソシアネート、又はカルボジイミドと、二官能又は多官能アミン、アルコール類、又はホルムアルデヒド−フェノール樹脂とから製造される製品；ラジカル発生剤によって架橋されるゴム、並びにイオン架橋性混合物からなる群から選択される、架橋剤としての上記の使用が有利である。
【００１８】
本発明はまた、トリフェニルホスフィンが分子状に分散されている水素化カルボキシル化ニトリルブタジエンゴム（ＨＸＮＢＲ）を、エラストマー、プラスチック、及び／又は接着剤システムと一緒に混合することによって得られる製品を提供する。
【００１９】
分子状に分散されたトリフェニルホスフィンを含むＨＸＮＢＲゴムが、追加の非分子状に分散された活性化剤をも含む製品が有利である。
【００２０】
本発明はまた、
ａ）トリフェニルホスフィンが分子状に分散された水素化カルボキシル化ニトリルブタジエンゴム（ＨＸＮＢＲ）と、
ｂ）非分子状に分散された活性化剤、
を含む組成物を提供する。
【００２１】
上記組成物は、１０〜９９．９重量％の上記成分ａ）と、０．１〜９０重量％の上記成分ｂ）とを含むことが有利である。
【００２２】
組成物の上記活性化剤が、エタノールアミン、一級脂肪族又は芳香族アミン類、二級脂肪族又は芳香族アミン類、有機リン化合物、酸触媒、及びこれらの化合物の混合物、からなる群から選択されることが有利である。
【００２３】
上記組成物は、０．１〜１０重量％の分子状に分散されたトリフェニルホスフィンをＨＸＮＢＲゴム中に含むことが有利である。
【００２４】
上記組成物はまた、有機溶媒、安定化剤、乳化剤、水、可塑剤、加工助剤、及びフィラーからなる群から選択されるさらなる添加剤を０〜９０重量％含むことが有利である。
【００２５】
本発明はまた、以下のステップ：
ａ）分子状に分散されたトリフェニルホスフィンを含み且つ乳化重合によって製造されるＸＮＢＲゴムを水素化することによって製造されるＨＸＮＢＲゴムを準備すること、
ｂ）上記ＨＸＮＢＲゴムをさらなる活性化剤と混合すること、
を含む、上記組成物の製造方法を提供する。
【００２６】
本発明はまた、分子状に分散されたトリフェニルホスフィンを有するＨＸＮＢＲゴムを、エラストマー、プラスチック、及び／又は接着剤システムの弾性化剤として使用すること、を提供する。
【００２７】
エラストマー、プラスチック、及び／又は接着剤システムのための弾性化剤としてＨＸＮＢＲゴムを用いることは、ＨＸＮＢＲゴムがさらに非分子状に分散された活性化剤を含む場合に有利である。
【００２８】
本発明の組成物は、１０〜９９．９重量％、好ましくは６０〜９９．９重量％の水素化カルボキシル化ニトリルブタジエンゴム（ＨＸＮＢＲ）と、０．１〜９０重量％、好ましくは０．１〜４０重量％の活性化剤と、０〜９０重量％の添加剤とを含む。本発明の組成物は、分子状に分散されたトリフェニルホスフィンを有するＨＸＮＢＲと、さらなる追加の活性化剤との混合物であることが理解される。
【００２９】
水素化カルボキシル化ニトリルブタジエンゴムは、モノマーであるブタジエン、アクリロニトリル、メタクリル酸並びにさらなるアクリル及び／又はビニルモノマーから誘導される任意のコポリマーであることが当業者には理解され、WO-A01/77185に記載されているように乳化重合によって製造されてＸＮＢＲ（カルボキシル化ニトリルブタジエンゴム）が得られ、さらに次に水素化されてＨＸＮＢＲが得られる。この製造方法は、ＨＸＮＢＲゴムに、分子状に分散された活性化剤であるトリフェニルホスフィンを直接付与させる。付加及び縮合反応のための活性化は、その分子状分散により、低濃度の活性化剤で達成される。反応性は、さらなる量の活性化剤の追加によって調節され、制御され、且つ増加されうる。
【００３０】
分子状に分散されたトリフェニルホスフィンは、ＨＮＢＲ中に溶解されたトリフェニルホスフィンであることが理解される。ここで、トリフェニルホスフィンは、１マイクロメーターより長い寸法スケールでみるとＨＮＢＲとトリフェニルホスフィンのそれぞれの濃度に差が生じないように分散されている。対照的に、トリフェニルホスフィンをＨＮＢＲ中に機械的に混合した場合、そのような均一な分散物は達成されることができず、ＨＮＢＲ中のトリフェニルホスフィンの分散の質は、混合時間、混合温度、並びに混合物の全体的組成に左右される。
【００３１】
上記のさらなるアクリル及び／又はビニルモノマーは、当業者に公知の任意のアクリル及び／又はビニルモノマーであることが理解される。以下のものが好ましい：ビニルベンゼン類、アクリレート類、メタクリレート類並びにそれらの遊離酸。以下のものは特に好ましい：スチレン、ジビニルベンゼン、メチルアクリレート、エチルアクリレート、ブチルアクリレート、２−エチルへキシルアクリレート、メタクリロニトリル、アクリルメタクリル酸、無水マレイン酸、フマル酸、及びイタコン酸。
【００３２】
高度に水素化されたＨＸＮＢＲゴムを用いることが好ましい。ＨＸＮＢＲゴムに適用される場合の「高度に水素化された」とは、１０００の炭素原子当たり４０未満の二重結合含有量、好ましくは、１０００の炭素原子当たり１５未満の二重結合含有量しか有しないことを意味することが理解される。１０００の炭素原子当たり０．２〜１５以内の二重結合含有量が特に好ましい。
【００３３】
高度に水素化されたＨＸＮＢＲゴムの製造は、WO-A-01/77185に記載されている。ＨＸＮＢＲゴムはＸＮＢＲから出発し、溶液プロセスでの水素化によって製造され、これは続いて固体ゴムに変換可能である。モノマー単位は、ランダム及びブロック様式の両方で分布されうる。ランダム分布が好ましい。
【００３４】
本発明の組成物に利用され、分子状に分散されたトリフェニルホスフィンを含み、エラストマー、プラスチック、及び／又は接着剤システムのための弾性化剤及び／又は架橋活性剤として活性化剤をさらに追加することなく使用することができるＨＸＮＢＲゴムは、ＨＸＮＢＲゴムの全割合に対して、１０〜５０重量％、好ましくは１５〜４５重量％のニトリル基含量を有し、０．１〜２０重量％、好ましくは１〜１０重量％のメタクリル酸含量を有する。
【００３５】
本ＨＸＮＢＲゴムは、０．１〜１０重量％、好ましくは０．１〜５重量％の分子状に分散されたトリフェニルホスフィンを含む。
【００３６】
本発明の組成物においては、分子状に分散されたトリフェニルホスフィンを既に含んでいるＨＸＮＢＲゴムに、さらなる活性化剤が添加される。
【００３７】
エポキシド類／イソシアネート類との付加反応、又はアミン類及びアルコール類との縮合反応のために、カルボキシル基の反応性を高めるためには、活性化剤をしばしば添加しなければならない。「活性化剤」の用語は、当業者に公知の任意の活性化剤であると理解される。ＸＮＢＲゴムにも利用可能な活性化剤が好ましい。塩基又は酸触媒が特に好ましい。本発明の組成物中の活性化剤は、パラトルエンスルホン酸、サリチル酸、活性α-Al2O3酸、又はケイ酸などの酸触媒、及び、塩基性化合物、好ましくはエタノールアミン、一級又は二級脂肪族アミンなどのアミン化合物、トリフェニルホスフィンなどの有機リン化合物、Ｒ３Ｐ＋−Ｒ１（Ｒ＝Ｃ１−６アルキル、Ｐｈ；Ｒ＝-CH(CO2)-(CHR2)nCO2H又は-CHR3(CHR2)nCO2R4X-、Ｒ２＝Ｈ；Ｒ３＝Ｈ、Ｍｅ、ＣＯ２Ｈ；Ｒ４＝Ｈ、Ｃ１−６アルキル；ｎ＝０〜２；Ｘ-＝アニオン）などの有機ホスホニウム塩、並びにこれらの化合物の混合物、からなる群から選択されることが有利である。エタノールアミン、ドデシルアミン、トリフェニルホスフィン、ｐ−トルエンスルホン酸、α-Al2O3酸、又はケイ酸、あるいはそれらの混合物が最も特に好ましい。
【００３８】
分子状に分散されたトリフェニルホスフィンを含み且つ追加の活性化剤を有するＨＸＮＢＲゴムから製造された本発明の組成物中に、さらにまた、分子状に分散されたトリフェニルホスフィンを含み且つ追加のいかなる活性化剤も有しないＨＸＮＢＲゴム中に、０〜９０重量％、好ましくは０．００１〜８０重量％のさらなる添加剤が含まれうる。これらのさらなる添加剤は、有機溶媒、安定化剤、乳化剤、水、及び可塑剤、加工助剤及びフィラーからなる群から選択される。
【００３９】
好ましい有機溶媒は、クロロベンゼン、アセトン、メチルエチルケトン、塩化メチレン、クロロホルム、テトラヒドロフラン、トルエン、又はそれらの混合物である。
【００４０】
好ましい安定化剤は、当業者に公知の任意の抗酸化剤である。２，２’-メチレン-ビス-（４-メチル-６-tert-ブチルフェノール）、２-メルカプトベンゾイミダゾール、Ｎ-イソプロピル-Ｎ’-フェニル-パラフェニレンジアミンが特に好ましい。
【００４１】
好ましい乳化剤は当業者に公知の任意の乳化剤であり、例えば、脂肪酸並びにそれらのアルカリ金属及びアルカリ土類金属塩、（不均化された）ロジン酸及びそれらの塩、アルキルスルホン酸及びアリールスルホン酸、有機サルフェートならびにノニオン乳化剤類である。ナトリウムステアレート及びカリウムステアレート、オレエート、有機ナトリウム及び有機カリウム硫酸塩及びスルホン酸塩、並びにロジン酸が特に好ましい。
【００４２】
好ましい可塑剤は、トリオクチルホスフェート、ベンジルオクチルアジペート、ポリフタレート、トリ（２−エチルへキシル）トリメリテート、芳香族ポリエーテル類及びエーテルチオエーテル類である。
【００４３】
好ましい加工助剤はステアリルアミン及びステアリン酸亜鉛である。
【００４４】
好ましいフィラーは、カーボンブラック、シリカ、タルク、アルミナ、及び炭酸カルシウムである。
【００４５】
本発明の組成物を製造するためには、分子状に分散されたトリフェニルホスフィンを既に含むＨＸＮＢＲゴムを、当業者に公知の方法で追加の活性化剤と混合する。混合ロールが混合のために使用されることが好ましいが、溶液で又は分散液で混合するように内部混合機及び混合押出機も可能である。
【００４６】
追加の活性化剤なしに分子状に分散されたトリフェニルホスフィンを有するＨＸＮＢＲゴムと、分子状に分散されたトリフェニルホスフィンと追加の活性化剤とともにＨＸＮＢＲゴムが利用されている本発明の組成物の両方とも、エラストマー、プラスチック、及び／又は接着剤システムのための架橋剤として及び弾性化剤として用いられうる。これは、追加の活性剤あり及びなしのそれぞれの場合に分子状に分散されたトリフェニルホスフィンを有するＨＸＮＢＲゴムもまた、エラストマー、プラスチック及び／又は接着剤システムに対して、架橋性に加えて弾性化効果をも有するからである。
【００４７】
用語「エラストマー」は、当業者に公知の任意のエラストマーであると理解される。室温（２０℃）未満のガラス転移温度を有する任意の高分子化合物が好ましい。ポリクロロプレン、エチレンプロピレンジエンゴム、ポリアクリレート、ポリブタジエン、ポリアクリロニトリルブタジエン、フルオロゴム、クロロスルホン化ゴム、ハロゲン化及び未ハロゲン化ブチルゴム、スチレンブタジエンゴム、が特に好ましい。用語「プラスチック」は、当業者に公知の熱可塑性材料及び熱硬化性材料（架橋された非溶融性熱可塑樹脂）として理解される。ポリウレタン、ポリウレア、ポリエステル、ポリアミド、ポリメタクリレート、ポリエポキシド、ポリエピクロルヒドリンからなる群から選択される熱可塑性及び／又は熱硬化性材料が好ましい。
【００４８】
用語「接着剤システム」は、当業者に公知である、任意の接着剤及び／又は接着剤システム並びに塗料及びコーティング剤などの表面処理剤であることが理解される。好ましい接着剤システムは、例えば、二官能又は多官能のエポキシド／チイラン／イソシアネート／カルボジイミド（二官能又は多官能アミンと組み合わせて）／アルコール類／カルボン酸、ホルムアルデヒド−フェノール樹脂、あるいは架橋可能な官能基をもつ（メタ）アクリレート及び／又はゴムとラジカル発生剤との反応で得られる生成物から製造される接着剤システムである。接着剤システムはさらに、多官能スルホネート、多官能カルボキシレート、多官能窒素化合物、もしくは多官能リン化合物、又はキレート化合物（これらは極性イオンと強く反応する）からなる群から選択される基礎構造を有するイオン性網目構造であることが理解される。
【００４９】
ラジカル発生剤は、当業者に公知の、ラジカルを生成可能な任意の開始剤であると理解される。光開始剤、パーオキシド、アジド、及びレドックス開始剤から選択されるラジカル発生剤が好ましい。
【００５０】
架橋可能な官能基を有する（メタ）アクリレートは、好ましくはヒドロキシエチルメタクリレート及び亜鉛ジ（メタ）アクリレートであることが理解される。
【００５１】
ラジカル発生剤と反応可能なゴムは、好ましくは、ニトリルゴム、クロロプレンゴム、エチレンプロピレンジエンゴム、エチレンアクリレートゴム（ＡＥＭ）、フルオロゴム（ＦＫＭ）、クロロスルホン化されたポリエチレン及びスチレンブタジエンゴムであることが理解される。
【００５２】
イオン性網目構造は、強い極性イオンを有する、多官能スルホネート、カルボキシレート、多官能窒素化合物、多官能窒素化合物、多官能リン化合物、又は多官能キレート化合物の組み合わせであることが理解される。
【００５３】
強い極性イオンは、一価及び多価イオンであると理解される。Ｈ、Ｌｉ、Ｍｇ、Ｃａ、Ａｌ、Ｂａ、Ｔｉ、Ｍｎ、Ｆｅ、Ｃｕ、Ｚｎ、及びＳｎからなる群から選択される一価及び多価イオンが特に好ましいことが理解される。
【００５４】
好ましい多価スルホネートは、ポリスチレンスルホン酸及びクロロスルホン化ポリエチレンである。好ましいカルボキシレートは、カルボキシル化ブタジエンニトリルゴム（ＮＢＲ）、カルボキシル化スチレンブタジエンゴム（ＸＳＢＲ）、無水マレイン酸グラフト化エチレンプロピレンコポリマー（ＥＰＭ）、無水マレイン酸グラフト化エチレン−プロピレン−ジエンコポリマー（ＥＰＤＭ）もしくは無水マレイン酸グラフト化ポリプロピレン（ＰＰ）、及びエチレン−アクリレートゴム（ＡＥＭ）である。
【００５５】
多官能窒素化合物及び多官能リン化合物又はキレート化合物は、好ましくは、ポリビニルピロリドン、ポリホスフェート、ＥＤＴＡ（エチレンジアミンテトラ酢酸又はこの酸のナトリウム塩）及び核酸であることが理解される。
【００５６】
エラストマー、プラスチック、又は接着剤システムと、分子状に分散されたトリフェニルホスフィンを有するＨＸＮＢＲゴム、又はＨＸＮＢＲから製造された本発明の組成物（分子状に分散されたトリフェニルホスフィンとさらに活性化剤を含む）とから製品を製造するためには、適切な有機溶媒中又は水性分散液中に、分子状に分散されたトリフェニルホスフィンを有するＨＸＮＢＲゴムは固体状で存在することができる。
【００５７】
追加の活性化剤とともに又は活性化剤なしの両方において分子状に分散されたトリフェニルホスフィンを有するＨＸＮＢＲゴムの有利な特性は、弾性化特性に限られず、過酸化物による反応の他、光化学による、硫黄で誘起される、又はイオン架橋による反応への広い応用、並びに分子状に分散されたトリフェニルホスフィンを含むＨＸＮＢＲゴムによって、又は本発明の組成物によって架橋されているエラストマー、プラスチック、及び／又は接着剤システムの架橋性活性基及び結合性活性基との付加及び縮合反応への広い応用である。活性化剤が添加され又は添加されていない、分子状に分散されたトリフェニルホスフィンを有するＨＸＮＢＲゴムはまた、弾性化剤、相容化剤、及び接着剤／塗料用原料として利用できる。さらなる利点はブレンド物であり、これは安定であり、且つオイル、高温、酸化及び化学薬品に対して耐性であり、分子状に分散されたトリフェニルホスフィンを有するＨＸＮＢＲゴム又は本発明の組成物との混合の結果として得られる。
【００５８】
架橋可能性が多いことにより、分子状に分散されたトリフェニルホスフィンを有するＨＸＮＢＲ並びに分子状に分散されたトリフェニルホスフィン及び追加の活性化剤を有するＨＸＮＢＲは広い用途分野を提供するのに対し、これまで公知の従来の添加剤では、それぞれの場合に一つの用途分野に対して１種の利用のみしか可能ではなかった。
【００５９】
〔実施例〕
Therban（テルバン：登録商標）VP KA 8889：  Bayer AG社の水素化アクリロニトリル-ブタジエン-メタクリル酸ターポリマー（ＨＸＮＢＲ）、アクリロニトリル含有量３２重量％、
Therban（登録商標）C3407：  Bayer AG社の水素化アクリロニトリル-ブタジエンコポリマー（ＨＮＢＲ）、アクリロニトリル含有量３４重量％、
Vanfre（登録商標）VAM：  Vanderbilt社の遊離酸含まない（酸フリー）有機リン酸エステル、２５℃における密度は０．９７ｇ／ｃｍ３、
Rhenofit（登録商標）DDA-70：  Rheinchemie社の７０重量％ジフェニルアミン誘導体（乾燥液体）、
Corax（登録商標）N 550：  Degussa AG社の高速押出炉(Fast Extruding Furnace:FEF)カーボンブラック、
Diplast（登録商標）TM 8-10ST：  Lonza社のＣ８〜Ｃ１９直鎖アルコールの安定化トリメリテート、密度０．９７ｇ／ｃｍ３、
Vulkanox（登録商標）ZMB2：  Bayer AG社の４-及び５-メチル-２-メルカプトベンゾイミダゾールの亜鉛塩、２５℃における密度は１．２５ｇ／ｃｍ３、
Desmodur（登録商標）15：  Bayer AG社の１，５-ナフタレンジイソシアネート、
Desmodur（登録商標）44：  Bayer AG社の４，４’-ジフェニルメタンジイソシアネート、
Desmodur（登録商標）TT：  Bayer AG社の２，４-トリレンジイソシアネートダイマー、
Rhenogran（登録商標）P50：  Rheinchemie社の、５０重量％ポリカルボジイミド、２５℃で密度１．０１ｇ／ｃｍ３、
Polydispersion（登録商標）T VC 40P：  Rheinchemie社のジ-（tert-ブチルペルオキシイソプロピル）ベンゼン、４０重量％、２５℃における密度は１．１０ｇ／ｃｍ３、
Perkalink（登録商標）301：  Akzo Nobel社のトリアリルイソシアヌレート、２５℃における密度は１．１６ｇ／ｃｍ３、
Triphenylphosphine*：  ゴム中に分子状に溶解、
Epoxy（登録商標）4：  Bakelite AG社のメチレン-ビス-（Ｎ，Ｎ-グリシジルアニリン）、
DER RESIN（登録商標）332：  Dow社の芳香族ジアリルエポキシド、
Epoxy（登録商標）3：  Bakelite AG社のＮ，Ｎ-ビス（２，３-エポキシプロピル）４-（２，３-エポキシプロポキシ）アニリン、
DER（登録商標）732：  Dow社のポリグリコールジエポキシド、
Triphenylphosphine：  Aldrich社、純度９７％、
Vestamid（登録商標）：  Degussa社、ポリアミド１２、
Durethan（登録商標）：  Bayer AG社、ポリアミド６６、
Trogamid（登録商標）：  Degussa AG社、ポリアミド６３、
Krynac（登録商標）X7.40：  Bayer AG社のアクリロニトリル-ブタジエン-メタクリル酸ターポリマー（ＸＮＢＲ）、アクリロニトリル含有量２６．５重量％、
Vulkasil（登録商標）Ｓ：  Bayer社の活性シリカ、沈降性、ｐＨ６、表面積約１７５ｍ２／ｇ、
Siliquest（登録商標）RC-1 Silane：  Witco社のビニルシラン、
Aluminium stearate：  Riedel de Haen AG社のアルミニウムステアレート、２５℃における密度は０．９５ｇ／ｃｍ３、
Resin（登録商標）SP 1045：  Schenectady International社の、メチロール基をもつ熱活性オクチルフェノールホルムアルデヒド樹脂、
Tin dichloride：  Fluka社、純度>９８％、
本発明によらない組成物、及び比較例、及びそれらから得られる結果は＃で印をつけた。
【００６０】
〔表１〕：通常のＨＮＢＲゴムと比較した、いくつかは過酸化物による架橋システムの存在下における、様々なジイソシアネート及びポリカルボジイミドを用いた架橋性ＨＸＮＢＲ混合物のための配合
混合物の構成成分は、用いたゴム（ＨＸＮＢＲ／ＨＮＢＲ）の総量に対する重量割合（％）で示した。
【００６１】
【表１】
2007503517.tif 000002
【００６２】
混合物を製造するために、ゴム、フィラー、安定化剤、架橋剤及び加工助剤の順に、成分を混合ロールで混合する。
【００６３】
表に示した混合物は、加硫挙動、物性、耐劣化性、様々な媒体中での膨潤挙動を以下で試験する。
【００６４】
〔表２〕： Monsanto Rheometer MDR 2000 Eで１７０℃にて３０分間、混合物について行った加硫試験の結果
【００６５】
【表２】
2007503517.tif 000003
【００６６】
ＨＸＮＢＲ含有混合物の増大された反応性は、Desmodur（登録商標）15/44/TTなどのジイソシアネート並びにRhenogran（登録商標）P50などのポリカルボジイミドの架橋活性に関して、ＨＮＢＲ混合物との比較（Fmax-Fminの行）によって、さらにはPolydispersion（登録商標）TVC40Pでのパーオキシド架橋との比較によって、明らかにわかる。
【００６７】
〔表３〕：エージングした／エージングしていないサンプルについての室温における加硫特性の物理試験の結果
エージングはホットエアー乾燥棚中で、又は様々な媒体中での貯蔵によって行った。
DIN 53504に準拠して引張応力−伸び曲線に加えて、DIN 53505に準拠して体積膨潤度とショアＡ硬度を試験した。
加硫は、約３０barの圧力でそれぞれ示した時間の間１７０℃で行った。
【００６８】
【表３Ａ】
2007503517.tif 000004
【表３Ｂ】
2007503517.tif 000005
【００６９】
ＨＸＮＢＲとの組み合わせで、ジイソシアネートに基づく代替の架橋システムは、ＨＮＢＲ用の古典的な架橋システムと同等の物理特性をもたらしている。分子状に溶解されたトリフェニルホスフィンの存在下におけるＨＸＮＢＲの場合には、様々な架橋システムの組み合わせ、したがって用途分野の広い選択が可能である。
【００７０】
〔表４〕：標準的なＨＮＢＲゴムと比較した、いくつかの場合においてはパーオキシド架橋システムの存在下での、ジイソシアネートでＨＸＮＢＲ混合物を架橋するための配合
混合物の成分は、用いたゴム（ＨＸＮＢＲ／ＨＮＢＲ）の総量に対する重量割合（％）で示す。
【００７１】
【表４】
2007503517.tif 000006
【００７２】
混合物を製造するために、ゴム、フィラー、安定剤、架橋剤及び加工助剤の順で、成分を混合ロールで混合する。ロール温度は６０℃である。
【００７３】
〔表５〕：Monsanto Rheometer MDR 2000 Eで１７０℃にて３０分間、混合物について行った加硫試験の結果
【００７４】
【表５】
2007503517.tif 000007
【００７５】
ＨＸＮＢＲ含有混合物の反応性はＨＮＢＲ混合物との比較によって明確にわかり、イソシアネートと組み合わせたＨＸＮＢＲについて、古典的なパーオキシド架橋システムについて公知の架橋密度と同等さらにはそれより高い架橋密度（Fmax-Fmin参照）を得ることができることを示している。パーオキシド及びイソシアネートに基づく架橋システムを同時に用いることは、Desmodur（登録商標）TTなどのジイソシアネートの架橋活性に関して、さらにPolydispersion（登録商標）T VC 40Pでのパーオキシド架橋との比較で記録した。
【００７６】
〔表６〕：  様々な熱可塑性タイヤ上へのエラストマー混合物１３〜１４の接着試験結果
２３℃で、DIN 53531とは異なり、１００mm/minの剥離速度で、結合強度を測定した。試験体は約３０barで１７０℃にて３０分間加硫した。
【００７７】
【表６】
2007503517.tif 000008
【００７８】
ＨＸＮＢＲ（Therban（登録商標）KA8889）の存在下で、非カルボキシル化ＨＮＢＲ（Therban（登録商標）A 3407）で得られるよりも、様々なポリアミドに対してより一層高い接着力の値が得られる。
【００７９】
〔表７〕：様々なエポキシド及び異なる量のトリフェニルホスフィンでＨＸＮＢＲ混合物を架橋するための配合
混合物の成分を、用いたゴム（ＨＸＮＢＲ／ＨＮＢＲ）の総量に対する重量割合（％）として示した。
【００８０】
【表７】
2007503517.tif 000009
【００８１】
混合物を製造するために、ゴム、フィラー、安定剤、架橋剤、及び加工助剤の順に成分を混合ロールで混合する。ロール温度は６０℃である。
【００８２】
〔表８〕：Monsanto Rheometer MDR 2000 Eで２００℃にて３０分間、混合物について行った加硫試験の結果
【００８３】
【表８】
2007503517.tif 000010
【００８４】
表８は、エポキシドとのＨＸＮＢＲの架橋速度及び架橋密度に対する、それぞれのエポキシのタイプ、用いたエポキシドの量、及び用いたトリフェニルホスフィンの量の影響を示している。活性化剤が存在する場合のみ、許容可能な温度≦２００℃で、しかも許容可能な時間内（T95）≦３０分で、列挙したエポキシドとのＨＸＮＢＲの架橋が首尾良くいっている。
【００８５】
〔表９〕：室温における、加硫物特性の物理試験結果
DIN 53504に準拠した引張応力伸び曲線に加えて、DIN 53505に準拠してショアＡ硬度を試験した。加硫は、約３０barの圧力で、各場合に示した時間、１８０／２００℃で行った。
【００８６】
【表９】
2007503517.tif 000011
【００８７】
多官能エポキシドは適切な活性剤存在下で、架橋によりＨＸＮＢＲと反応しうる。活性化剤の量は分子状に溶解したトリフェニルホスフィンの利用によって最小限に保つことができる。
【００８８】
〔表１０〕：様々な量の多価イオン（アルミニウムステアレート）及び様々なフィラー（カーボンブラック／シリカ）でＨＸＮＢＲ及びＸＮＢＲを架橋するための配合
混合物の成分は、用いたゴム（ＨＸＮＢＲ／ＸＮＢＲ）の総量に対する重量割合（％）として示す。
【００８９】
【表１０】
2007503517.tif 000012
【００９０】
混合物を製造するため、ゴム、フィラー、安定剤、架橋剤、及び加工助剤の順に成分を混合ロールで混合する。ロール温度は６０℃である。
【００９１】
〔表１１〕：Monsanto Rheometer MDR 2000 Eで１６０℃にて３０分間、混合物について行った加硫試験の結果
【００９２】
【表１１】
2007503517.tif 000013
【００９３】
アルミニウムステアレート含有量が増加するにしたがい、架橋密度が増加している。この効果は、ＸＮＢＲに対するよりもＨＸＮＢＲに対してよりはっきりしている。ＮＢＲ中には、より高濃度のカルボキシル基が存在する（ＨＸＮＢＲ中での５％に対して７％）が、より高い架橋密度とより速い架橋速度がＨＸＮＢＲで得られる。
【００９４】
〔表１２〕：室温における加硫物特性についての物理試験結果
DIN 53504に準拠した引張応力伸び曲線に加えて、DIN 53505に準拠してショアＡ硬度を試験した。加硫は、約３０barの圧力で、各場合に示した時間、１６０℃で行った。
【００９５】
【表１２】
2007503517.tif 000014
【００９６】
カルボキシル基含有ポリマー、例えばＸＮＢＲ（カルボキシル化ニトリル-ブタジエンゴム）及びＨＸＮＢＲは、架橋により多価イオンと反応しうる。驚くべきことに、分子状に溶解したトリフェニルホスフィン存在下でのＨＸＮＢＲについて、ＸＮＢＲで達成可能である特性よりも、引張強度及び様々な伸びにおけるモジュラス（例えば、S 100 = １００％伸びにおけるモジュラスなど）などの顕著に優れた物性が達成されうる。
【００９７】
〔表１３〕：ホルムアルデヒド-フェノール架橋システムによる、ＨＸＮＢＲ及びＨＮＢＲの架橋のための配合
混合物の成分は、用いたゴム（ＨＸＮＢＲ／ＸＮＢＲ）の総量に対する重量割合（％）として示す。
【００９８】
【表１３】
2007503517.tif 000015
【００９９】
混合物を製造するために、ゴム、フィラー、安定剤、架橋剤、及び加工助剤の順に成分を混合ロールで混合する。ロール温度は６０℃である。
【０１００】
〔表１４〕：  Monsanto Rheometer MDR 2000 Eで１６０℃にて３０分間、混合物について行った加硫試験の結果
【０１０１】
【表１４】
2007503517.tif 000016
【０１０２】
ブチルゴム（イソプレン-イソブチレンコポリマー）の架橋には典型的に用いられるが、ＨＮＢＲの架橋には用いられない熱活性化可能なホルムアルデヒド-フェノール架橋システムによって架橋した場合、ＨＸＮＢＲはＨＮＢＲよりも顕著により速い架橋速度及びより高い架橋密度を有する。
【国際調査報告】
2007503517.tif 000017
2007503517.tif 000018
2007503517.tif 000019
2007503517.tif 000020